"ポリカーボネート樹脂層Aの一方の面にメタクリル樹脂層Bが積層され、他方の面にゴム状重合体を含有するメタクリル樹脂層Cが積層されてなり、前記メタクリル樹脂層Cが、メタクリル樹脂およびゴム状重合体の合計100重量を基準にゴム状重合体を3重量以上30重量未満の割合で含有するメタクリル樹脂組成物からなることを特徴とする積層板。前記メタクリル樹脂層Bの厚さが、3~70μmである請求項1に記載の積層板。積層板全体の厚さが、0.2~3mmである請求項1または2に記載の積層板。本発明の課題は、透明性、耐衝撃性および表面硬度に優れる積層板を提供することである。本発明者らは、上記課題を解決すべく鋭意研究を重ねた結果、本発明を完成するに至った。すなわち、本発明は、以下の発明に係るものである。1ポリカーボネート樹脂層Aの一方の面にメタクリル樹脂層Bが積層され、他方の面にゴム状重合体を含有するメタクリル樹脂層Cが積層されてなり、前記メタクリル樹脂層Cが、メタクリル樹脂およびゴム状重合体の合計100重量を基準にゴム状重合体を3重量以上30重量未満の割合で含有するメタクリル樹脂組成物からなることを特徴とする積層板。2前記メタクリル樹脂層Bの厚さが、3~70μmである前記1に記載の積層板。3積層板全体の厚さが、0.2~3mmである前記1または2に記載の積層板。本発明の積層板は、透明性、耐衝撃性および表面硬度に優れるので、ディスプレイにおける前面板用途等に好適に用いることができる。本発明の積層板は、ポリカーボネート樹脂で構成されるポリカーボネート樹脂層Aと、メタクリル樹脂で構成されるメタクリル樹脂層Bと、ゴム状重合体を特定の割合で含有するメタクリル樹脂組成物で構成されるメタクリル樹脂層Cとを含むものである。これらの樹脂層のうち、ポリカーボネート樹脂層Aは透明性および耐衝撃性に優れ、メタクリル樹脂層Bは透明性および表面硬度に優れ、メタクリル樹脂層Cは透明性および耐衝撃性に優れる。本発明の積層板は、上述した各樹脂層を、次のように積層する。すなわち、ポリカーボネート樹脂層Aの一方の面にメタクリル樹脂層Bを積層し、ポリカーボネート樹脂層Aの他方の面にメタクリル樹脂層Cを積層する。これにより、積層板全体の透明性が優れたものになるとともに、積層板の両面のうち、特に、メタクリル樹脂層B側の面が表面硬度に優れ、かつ、メタクリル樹脂層B側からの衝撃に対する耐衝撃性に優れたものになる。以下、本発明の積層板について、詳細に説明する。ポリカーボネート樹脂層Aを構成するポリカーボネート樹脂としては、例えば二価フェノールとカルボニル化剤とを界面重縮合法や溶融エステル交換法等で反応させることにより得られるものの他、カーボネートプレポリマーを固相エステル交換法等で重合させることにより得られるもの、環状カーボネート化合物を開環重合法で重合させることにより得られるもの等が挙げられる。前記二価フェノールとしては、例えばハイドロキノン、レゾルシノール、4,4’-ジヒドロキシジフェニル、ビス4-ヒドロキシフェニルメタン、ビス{4-ヒドロキシ-3,5-ジメチルフェニル}メタン、1,1-ビス4-ヒドロキシフェニルエタン、1,1-ビス4-ヒドロキシフェニル-1-フェニルエタン、2,2-ビス4-ヒドロキシフェニルプロパン通称ビスフェノールA、2,2-ビス{4-ヒドロキシ-3-メチルフェニル}プロパン、2,2-ビス{4-ヒドロキシ-3,5-ジメチルフェニル}プロパン、2,2-ビス{4-ヒドロキシ-3,5-ジブロモフェニル}プロパン、2,2-ビス{3-イソプロピル-4-ヒドロキシフェニル}プロパン、2,2-ビス{4-ヒドロキシ-3-フェニルフェニル}プロパン、2,2-ビス4-ヒドロキシフェニルブタン、2,2-ビス4-ヒドロキシフェニル-3-メチルブタン、2,2-ビス4-ヒドロキシフェニル-3,3-ジメチルブタン、2,4-ビス4-ヒドロキシフェニル-2-メチルブタン、2,2-ビス4-ヒドロキシフェニルペンタン、2,2-ビス4-ヒドロキシフェニル-4-メチルペンタン、1,1-ビス4-ヒドロキシフェニルシクロヘキサン、1,1-ビス4-ヒドロキシフェニル-4-イソプロピルシクロヘキサン、1,1-ビス4-ヒドロキシフェニル-3,3,5-トリメチルシクロヘキサン、9,9-ビス4-ヒドロキシフェニルフルオレン、9,9-ビス{4-ヒドロキシ-3-メチルフェニル}フルオレン、α,α’-ビス4-ヒドロキシフェニル-o-ジイソプロピルベンゼン、α,α’-ビス4-ヒドロキシフェニル-m-ジイソプロピルベンゼン、α,α’-ビス4-ヒドロキシフェニル-p-ジイソプロピルベンゼン、1,3-ビス4-ヒドロキシフェニル-5,7-ジメチルアダマンタン、4,4’-ジヒドロキシジフェニルスルホン、4,4’-ジヒドロキシジフェニルスルホキシド、4,4’-ジヒドロキシジフェニルスルフィド、4,4’-ジヒドロキシジフェニルケトン、4,4’-ジヒドロキシジフェニルエーテル、4,4’-ジヒドロキシジフェニルエステル等が挙げられ、必要に応じてそれらの2種以上を用いることもできる。中でも、ビスフェノールA、2,2-ビス{4-ヒドロキシ-3-メチルフェニル}プロパン、2,2-ビス4-ヒドロキシフェニルブタン、2,2-ビス4-ヒドロキシフェニル-3-メチルブタン、2,2-ビス4-ヒドロキシフェニル-3,3-ジメチルブタン、2,2-ビス4-ヒドロキシフェニル-4-メチルペンタン、1,1-ビス4-ヒドロキシフェニル-3,3,5-トリメチルシクロヘキサンおよびα,α’-ビス4-ヒドロキシフェニル-m-ジイソプロピルベンゼンから選ばれる二価フェノールを単独で、または2種以上用いるのが好ましく、特に、ビスフェノールAの単独使用や、1,1-ビス4-ヒドロキシフェニル-3,3,5-トリメチルシクロヘキサンと、ビスフェノールA、2,2-ビス{4-ヒドロキシ-3-メチルフェニル}プロパンおよびα,α’-ビス4-ヒドロキシフェニル-m-ジイソプロピルベンゼンから選ばれる1種以上の二価フェノールとの併用が好ましい。前記カルボニル化剤としては、例えばホスゲン等のカルボニルハライド、ジフェニルカーボネート等のカーボネートエステル、二価フェノールのジハロホルメート等のハロホルメート等が挙げられ、必要に応じてそれらの2種以上を用いることもできる。一方、上述したポリカーボネート樹脂層Aの一方の面に積層されるメタクリル樹脂層Bを構成するメタクリル樹脂としては、メタクリル酸メチル単位を主成分とするもの、具体的にはメタクリル酸メチル単位を通常50重量以上、好ましくは70重量以上含むメタクリル酸メチル樹脂であるのが好ましく、メタクリル酸メチル単位100重量のメタクリル酸メチル単独重合体であってもよいし、メタクリル酸メチルと、該メタクリル酸メチルと共重合し得る他の単量体との共重合体であってもよい。前記メタクリル酸メチルと共重合し得る他の単量体としては、例えばメタクリル酸エチル、メタクリル酸ブチル、メタクリル酸シクロヘキシル、メタクリル酸フェニル、メタクリル酸ベンジル、メタクリル酸2-エチルヘキシル、メタクリル酸2-ヒドロキシエチル等のメタクリル酸メチル以外のメタクリル酸エステル類や、アクリル酸メチル、アクリル酸エチル、アクリル酸ブチル、アクリル酸シクロヘキシル、アクリル酸フェニル、アクリル酸ベンジル、アクリル酸2-エチルヘキシル、アクリル酸2-ヒドロキシエチル等のアクリル酸エステル類等が挙げられる。また、スチレンや置換スチレン類、例えばクロロスチレン、ブロモスチレン等のハロゲン化スチレン類や、ビニルトルエン、α-メチルスチレン等のアルキルスチレン類等も挙げられる。さらに、メタクリル酸、アクリル酸等の不飽和酸類、アクリロニトリル、メタクリロニトリル、無水マレイン酸、フェニルマレイミド、シクロヘキシルマレイミド等も挙げられる。これらメタクリル酸メチルと共重合し得る他の単量体は、それぞれ単独で用いてもよいし、2種以上を組み合わせて用いてもよい。メタクリル樹脂層Bは、ゴム状重合体を含有していてもよく、樹脂成分としてメタクリル樹脂を含有し、さらにゴム状重合体を含有するメタクリル樹脂組成物から構成されていてもよい。このメタクリル樹脂組成物におけるメタクリル樹脂としては、上述したメタクリル樹脂層Bを構成するメタクリル樹脂で例示したのと同じメタクリル樹脂が挙げられる。ゴム状重合体としては、後述するメタクリル樹脂層Cを構成するメタクリル樹脂組成物で例示するのと同じゴム状重合体が挙げられる。メタクリル樹脂層Bを構成するメタクリル樹脂組成物に含有されるゴム状重合体の組成と、メタクリル樹脂層Cを構成するメタクリル樹脂組成物に含有されるゴム状重合体の組成は、互いに同一であってもよいし、異なっていてもよい。メタクリル樹脂層Bを構成するメタクリル樹脂組成物におけるゴム状重合体の含有量としては、メタクリル樹脂およびゴム状重合体の合計100重量を基準にして、3重量未満とするのが好ましい。ゴム状重合体の含有量があまり多いと、積層板の表面硬度が低下するおそれがある。ポリカーボネート樹脂層Aの他方の面に積層されるメタクリル樹脂層Cは、メタクリル樹脂組成物で構成されている。このメタクリル樹脂組成物は、樹脂成分としてメタクリル樹脂を含有する。このメタクリル樹脂としては、上述したメタクリル樹脂層Bを構成するメタクリル樹脂で例示したのと同じメタクリル樹脂が挙げられる。メタクリル樹脂層Bを構成するメタクリル樹脂の組成と、メタクリル樹脂層Cに含まれるメタクリル樹脂の組成は、互いに同一であってもよいし、異なっていてもよい。メタクリル樹脂組成物は、必須成分としてゴム状重合体を含有する。ゴム状重合体としては、例えばポリブタジエンゴム、アクリロニトリル/ブタジエン共重合ゴム、スチレン/ブタジエン共重合ゴム等のジエン系ゴム、アクリル系ゴム、エチレン/プロピレン/非共役ジエン系ゴム等が挙げられる。また、これらのゴム状重合体にメタクリル酸アルキル、アクリル酸アルキル、スチレン、置換スチレン、アクリロニトリル、メタクリロニトリル等の単量体をグラフト重合させてなるグラフト共重合体も好適に用いられる。グラフト共重合体とする場合、ゴム状重合体とグラフトさせる単量体との割合は、通常、前者が5~80重量部、後者が95~20重量部である。これらのグラフト共重合体としては、例えば特開昭55-147514号公報や特公昭47-9740号公報等に記載されているものを用いることができる。また、グラフト共重合体の好ましい例として、ゴム状重合体を内層とし、グラフト重合鎖を外層とする多層構造重合体を挙げることができる。この場合、内層のゴム状重合体としては、アクリル系ゴムを用いるのが好ましく、このアクリル系ゴムは、アクリル酸アルキルの単独重合体であってもよいし、アクリル酸アルキル50重量以上とアクリル酸アルキル以外の単量体50重量以下との共重合体であってもよい。ここで、該アクリル酸アルキルとしては、例えばアクリル酸プロピル、アクリル酸ブチル、アクリル酸2-エチルヘキシル等が挙げられる。また、アクリル酸アルキル以外の単量体としては、例えばメタクリル酸アルキル、アルコキシアクリル酸アルキル、アクリル酸シアノエチル、アクリルアミド、アクリル酸ヒドロキシアルキル、メタクリル酸ヒドロキシアルキル、アクリル酸、メタクリル酸、スチレン、置換スチレン、アクリロニトリル、メタクリロニトリル等が挙げられ、さらにメタクリル酸アリル等の架橋性の単量体を用いることもできる。アクリル系ゴムのガラス転移点Tgは25°C未満であるのがよい。また、前記外層のグラフト重合鎖は、アルキル基の炭素数が1~4であるメタクリル酸アルキルの単独重合体や、該メタクリル酸アルキル50重量以上と該メタクリル酸アルキル以外の単量体50重量以下との共重合体であるのが好ましい。ここで、該メタクリル酸アルキルとしては、メタクリル酸メチルが好ましく用いられる。また、該メタクリル酸アルキル以外の単量体としては、例えば炭素数が5以上のメタクリル酸アルキル、アクリル酸アルキル、スチレン、置換スチレン、アクリロニトリル、メタクリロニトリル等が挙げられ、さらにメタクリル酸アリル等の架橋性の単量体を用いることもできる。この外層重合体のガラス転移点Tgは25°C以上であるのがよい。さらに、前記外層重合体と同様の重合体を、内層のアクリル系ゴムのさらに内側に存在させることもできる。上述のような多層構造重合体は、その全体の重量を基準として、アクリル系ゴム層を20~60重量含有するものがよい。これらの多層構造重合体としては、例えば特公昭55-27576号公報、特開平6-80739号公報、特開昭49-23292号公報等に記載されているものを用いることができる。メタクリル樹脂組成物は、メタクリル樹脂およびゴム状重合体の合計100重量を基準にゴム状重合体を3重量以上30重量未満、好ましくは3~25重量、より好ましくは5~23重量の割合で含有する。ゴム状重合体の割合があまり少ないと、耐衝撃性が低下する。また、ゴム状重合体の割合があまり多いと、積層板の表面硬度が低下する。なお、上述したポリカーボネート樹脂層A,メタクリル樹脂層B,Cには、それぞれ必要に応じて、例えばアルキルスルホン酸ナトリウム、アルキル硫酸ナトリウム、ステアリン酸モノグリセライド、ポリエーテルエステルアミド等の帯電防止剤、ヒンダードフェノール等の酸化防止剤、燐酸エステル等の難燃剤、パルミチン酸、ステアリルアルコール等の滑剤、ヒンダードアミン等の光安定剤、ベンゾトリアゾール系紫外線吸収剤、ベンゾフェノン系紫外線吸収剤、シアノアクリレート系紫外線吸収剤、マロン酸エステル系紫外線吸収剤、蓚酸アニリド系紫外線吸収剤、酢酸エステル紫外線吸収剤等の紫外線吸収剤、光拡散剤、染料、蛍光増白剤等を添加してもよく、これらの添加剤は、必要に応じてそれらの2種以上を用いてもよい。前記添加剤を配合する方法としては、例えば樹脂と添加剤とをヘンシェルミキサーやタンブラー等で機械的に混合した後、溶融混練する方法等が挙げられる。また、この溶融混練は、例えば一軸または二軸の押出機や各種ニーダー等を用いて行うことができる。積層板は、ポリカーボネート樹脂層Aの一方の面にメタクリル樹脂層Bが積層され、他方の面にメタクリル樹脂層Cが積層されるように共押出成形で積層一体化することにより、好適に製造される。この共押出成形は、3基の一軸または二軸の押出機を用いて、ポリカーボネート樹脂層Aおよびメタクリル樹脂層B,Cの各材料をそれぞれ溶融混練した後、フィードブロックダイやマルチマニホールドダイ等を介して積層することにより行うことができる。積層一体化された溶融樹脂は、例えばロールユニット等を用いて冷却固化すればよい。共押出成形により製造した積層板は、粘着剤や接着剤を用いた貼合により製造した積層板に比べて、二次成形し易い点で好ましい。以下、本発明の積層板の製造方法にかかる一実施形態について、図1を参照して詳細に説明する。同図に示すように、まず、ポリカーボネート樹脂層Aおよびメタクリル樹脂層B,Cの各材料を、それぞれ別個の押出機1,2,3で加熱して溶融混練し、それぞれフィードブロック4に供給して溶融積層一体化した後、ダイ5から押出す。次いで、ダイ5から押出したシート状ないしフィルム状の溶融樹脂を、略水平方向に対向配置した第1冷却ロール6と第2冷却ロール7の間に挟み込む。第1,第2冷却ロール6,7は、少なくとも一方がモータ等の回転駆動手段に接続されており、両ロールが所定の周速度で回転するように構成されている。両ロールのうち、第2冷却ロール7は、両ロール間で挟持された後のシート状ないしフィルム状の積層板が巻き掛けられる、巻き掛けロールである。第1,第2冷却ロール6,7としては、例えば剛性を有する金属ロール、弾性を有する金属弾性ロール等が挙げられる。前記金属ロールとしては、例えばドリルドロール、スパイラルロール等が挙げられる。前記金属弾性ロールとしては、例えば軸ロールと、この軸ロールの外周面を覆うように配置され溶融樹脂に接触する円筒形の金属製薄膜とを備え、これら軸ロールと金属製薄膜との間に水や油等の温度制御された流体が封入されたものや、ゴムロールの表面に金属ベルトを巻いたもの等が挙げられる。第1,第2冷却ロール6,7は、金属ロールおよび金属弾性ロールから選ばれる1種で構成してもよいし、金属ロールと金属弾性ロールとを組み合わせて構成してもよい。リタデーション値が低減された積層板を得る場合には、第1,第2冷却ロール6,7を金属ロールと金属弾性ロールとの組み合わせで構成するのが好ましい。すなわち、溶融樹脂を金属ロールと金属弾性ロールとの間に挟持すると、金属弾性ロールが溶融樹脂を介して金属ロールの外周面に沿って凹状に弾性変形し、金属弾性ロールと金属ロールとが溶融樹脂を介して所定の接触長さで接触する。これにより、金属ロールと金属弾性ロールとが、溶融樹脂に対して面接触で圧着するようになり、これらロール間に挟持される溶融樹脂は面状に均一加圧されながら製膜される。その結果、製膜時の歪みが低減され、リタデーション値の低減された積層板が得られる。金属ロールと金属弾性ロールとを組み合わせる場合には、金属弾性ロールを第1冷却ロール6、金属ロールを第2冷却ロール7とするのが好ましい。これにより、得られる積層板のリタデーション値をより低減することができる。上述した第1冷却ロール6と第2冷却ロール7の間に挟み込んだ溶融樹脂を、第2冷却ロール7および第3冷却ロール8の順に巻き掛ける。具体的には、第2冷却ロール7に巻き掛けられた溶融樹脂を、第2冷却ロール7と第3冷却ロール8との間に通して第3冷却ロール8に巻き掛けるようにする。これにより、溶融樹脂が緩やかに冷却されるので、得られる積層板のリタデーション値を低減することができる。なお、第2冷却ロール7と第3冷却ロール8との間は、所定の間隙を設けて解放状態にしてもよいし、所定の間隙を設けずに溶融樹脂が両ロール間に挟み込まれるようにしてもよい。第3冷却ロール8としては、特に限定されるものではなく、従来から押出成形で使用されている通常の金属ロールを採用することができる。具体例としては、ドリルドロールやスパイラルロール等が挙げられる。第3冷却ロール8の表面状態は、鏡面であるのが好ましい。なお、第3冷却ロール8以降に第4冷却ロール,第5冷却ロール,と複数本の冷却ロールを設け、第3冷却ロール8に巻き掛けたシート状ないしフィルム状の積層板を順次、次の冷却ロールに巻き掛けるようにしてもよい。第3冷却ロール8に巻き掛けて緩やかに冷却した積層板を、図示しない引取りロールによって引取り、これを巻き取ると、本発明の積層板が得られる。積層板全体の厚さは、0.2~3mmであるのが好ましく、0.3~2mmであるのがより好ましく、0.4~1.5mmであるのがさらに好ましい。積層板の厚さがあまり薄いと、成形し難くなり、また積層板の厚さがあまり大きいと、成形時に要する冷却時間が長くなり、生産性が低下する。また、この積層板において、ポリカーボネート樹脂層Aの厚さとしては、20~2,900μmであるのが好ましく、メタクリル樹脂層Bの厚さとしては、3~70μmであるのが好ましく、メタクリル樹脂層Cの厚さとしては、20~200μmであるのが好ましい。特に、メタクリル樹脂層Bの厚さが上述した特定の範囲内にあると、十分な耐衝撃性が得られるので好ましい。なお、メタクリル樹脂層Bおよびメタクリル樹脂層Cの各々の厚さは、互いに同一であってもよいし、異なっていてもよい。積層板の厚さは、溶融状態の積層板の厚さや、冷却ユニットが備えるロールやベルトの間隔、周速度等を調整することにより、任意に調整することができる。得られた積層板は、エクステリア用途や看板用途をはじめ、照明用途やディスプレイにおける前面板用途等に好適に用いることができ、特にディスプレイにおける前面板として好適に用いることができる。ディスプレイの前面板とする際には、メタクリル樹脂層Bが表側視認者側、メタクリル樹脂層Cが裏側ディスプレイ側となるように使用するのが好ましい。このように使用することで、視認者側の表面硬度、および視認者側からの衝撃に対する耐衝撃性をより優れたものとすることができる。なお、本発明にかかる積層板は、例示した用途に限定されず、透明性、耐衝撃性および表面硬度が要求される分野において、好適に用いることができる。以下、実施例を挙げて本発明を詳細に説明するが、本発明は以下の実施例のみに限定されるものではない。以下の実施例および比較例で使用した押出装置の構成は、次の通りである。押出機1:スクリュー径65mm、一軸、ベント付きの押出機東芝機械株製を用いた。押出機2:スクリュー径45mm、一軸、ベント付きの押出機日立造船株製を用いた。押出機3:スクリュー径45mm、一軸、ベント付きの押出機日立造船株製を用いた。フィードブロック4:3種3層分配型のフィードブロック日立造船株製を用いた。ダイ5:リップ幅1400mm、リップ間隔1mmのTダイ日立造船株製を用いた。第1,第2,第3冷却ロール6,7,8:横型、面長1400mm、径300mmφの冷却ロールを用いた。第1,第2,第3冷却ロール6,7,8について、より具体的に説明すると、第1冷却ロール6には金属弾性ロールを用いた。該金属弾性ロールには、軸ロールの外周面を覆うように金属製薄膜が配置され、軸ロールと金属製薄膜との間に流体が封入されているものを採用した。軸ロール、金属製薄膜および流体は、次の通りである。軸ロール:ステンレス鋼製のものを用いた。金属製薄膜:厚さ2mmのステンレス鋼製の鏡面金属スリーブを用いた。流体:油であり、この油を温度制御することによって、金属弾性ロールを温度制御可能にした。より具体的には、温度調節機のON-OFF制御により前記油を加熱、冷却して温度制御可能にし、軸ロールと金属製薄膜との間に循環させた。第2,第3冷却ロール7,8には、高剛性の金属ロールを用いた。該金属ロールは、表面状態が鏡面であるステンレス鋼製のスパイラルロールである。実施例および比較例で使用した樹脂は、以下の3種類である。樹脂1:熱変形温度Th140°Cの住友ダウ株製のポリカーボネート樹脂カリバー301-10を用いた。樹脂2:熱変形温度Th100°Cの住友化学株製のポリメタクリル酸メチルPMMA樹脂スミペックスMHを用いた。樹脂3:メタクリル酸メチル/アクリル酸メチル=98/2重量比の共重合体と、下記参考例で得たゴム状重合体とを、表1に示す割合で混合したメタクリル樹脂組成物を用いた。なお、表1中の共重合体は、メタクリル酸メチル/アクリル酸メチル=98/2重量比の共重合体を示しており、ゴムは、下記参考例で得たゴム状重合体を示している。[参考例]ゴム状重合体の製造まず、内容積5Lのガラス製反応容器に、イオン交換水1700g、炭酸ナトリウム0.7gおよび過硫酸ナトリウム0.3gを仕込んで窒素気流下に撹拌した。次いで、分散剤花王株製のペレックスOT-P4.46g、イオン交換水150g、メタクリル酸メチル150gおよびメタクリル酸アリル0.3gを加えた後、75°Cに昇温して150分間撹拌を続けた。次いで、アクリル酸ブチル689g、スチレン162gおよびメタクリル酸アリル17gの混合物と、過硫酸ナトリウム0.85g、分散剤花王株製のペレックスOT-P7.4gおよびイオン交換水50gの混合物とを、別々に90分間かけて添加し、さらに90分間重合を続けた。重合完了後、さらにメタクリル酸メチル326gおよびエチルアクリレート14gの混合物と、過硫酸ナトリウム0.34gを溶解させたイオン交換水30gとを、別々に30分間かけて添加した。添加終了後、さらに60分間保持し重合を完了した。得られたラテックスを0.5重量塩化アルミニウム水溶液に投入してゴム状重合体を凝集させた。これを温水にて5回洗浄後、乾燥してゴム状重合体を得た。[実施例1~4および比較例1~3]<積層板の作製>まず、押出機1,2,3、フィードブロック4、ダイ5、第1,第2,第3冷却ロール6,7,8を図1に示すように配置した。次いで、樹脂層Aとして表1に示す種類の樹脂を押出機1にて溶融混練し、樹脂層Bとして表1に示す種類の樹脂を押出機2にて溶融混練し、樹脂層Cとして表1に示す種類の樹脂を押出機3にて溶融混練し、それぞれをフィードブロック4に供給した。そして、押出機1からフィードブロック4に供給される樹脂層Aの一方の面に押出機2からフィードブロック4に供給される樹脂層Bが積層され、樹脂層Aの他方の面に押出機3からフィードブロック4に供給される樹脂層Cが積層されたフィルム状の溶融樹脂を、ダイ5から押出した。次いで、ダイ5から押出したフィルム状の溶融樹脂を、対向配置した第1冷却ロール6と第2冷却ロール7との間に挟み込み、第3冷却ロール8に巻き掛けて成形冷却し、樹脂層Aの一方の面に樹脂層Bが積層され、樹脂層Aの他方の面に樹脂層Cが積層された表1に示す厚さを有する3層構造の積層板を得た。なお、第1冷却ロール6の表面温度は120°C、第2冷却ロール7の表面温度は125°C、第3冷却ロール8の表面温度は130°Cであった。これらの温度は、各冷却ロールの表面温度を実測した値である。また、表1中の押出機1,2,3における厚みは、樹脂層A,B,Cの各厚みを示しており、総厚みは、得られた積層板の総厚みを示している。<評価>得られた各積層板実施例1~4および比較例1~3について、落球強度および鉛筆硬度を評価した。各評価方法を以下に示すとともに、その結果を表1に示す。落球強度の評価方法まず、得られた積層板から60×60mmのサイズに試験片を切り出した。次いで、この試験片の両表層に位置する樹脂層B,Cのうち、樹脂層Bを上側落球側、樹脂層Cを下側とし、重量36gで直径20mmφの金属球を、樹脂層Bの表面からの高さを5cmずつ増加させながら試験片に落下させた。そして、試験片に亀裂が生じる高さを、落球強度として評価した。試験片に亀裂が生じる高さが高いほど、耐衝撃性に優れていることを示す。鉛筆硬度の評価方法測定面を樹脂層Bとし、JISK5400に準拠して測定した。表1から明らかなように、実施例1~4は、落球強度耐衝撃性および鉛筆硬度表面硬度に優れているのがわかる。また、実施例1~4の積層板を目視観察した結果、各積層板はいずれも高い透明性を有していた。一方、樹脂層Cがゴム状重合体を含有していない比較例1は、落球強度における高さが低く、耐衝撃性に劣る結果を示した。また、比較例2は、樹脂層Bがゴム状重合体を14重量含有しているので、鉛筆硬度の値が低く、樹脂層Cがゴム状重合体を含有していないので、落球強度における高さが低い結果を示した。樹脂層Bがゴム状重合体を14重量含有している比較例3は、鉛筆硬度の値が低い結果を示した。"